Brevet FR3044243A1 (20170602)
REVENDICATIONS1. Procédé de dépôt sur un substrat dont au moins la surface est au moins en partie métallique, d'un revêtement adhésif au métal, hydrophobe et électriquement conducteur, à base de microparticules électriquement conductrices et d'une matrice polymère P comportant au moins un polymère fluoré thermoplastique Pl et une résine thermodurcissable P2, ledit procédé comportant au moins les étapes suivantes : - dans un premier récipient, dissoudre le polymère Pl dans un solvant organique, dit premier solvant, de ce polymère ; - dans un deuxième récipient, disperser les microparticules électriquement conductrices dans un solvant organique du polymère Pl, dit deuxième solvant, identique ou différent du premier solvant ; - ajouter, dans le premier récipient, la résine thermodurcissable P2 à l'état liquide; - mélanger le contenu des premier et deuxième récipients puis déposer le mélange ainsi obtenu sur le substrat ; - réticuler la résine P2 et éliminer les solvants, pour obtention du revêtement final visé.\n<CLM>\1\tProcédé selon la revendication 1, le taux de matrice polymère P représentant 5% à 25%, de préférence 5 à 20%, en poids du revêtement.\n<CLM>\1\tProcédé selon l'une quelconque des revendications 1 ou 2, le taux de microparticules représentant 75% à 95%, de préférence 80 à 95%, en poids du revêtement.\n<CLM>\1\tProcédé selon l'une quelconque des revendications 1 à 3, la taille moyenne en masse des microparticules étant comprise entre 1 et 100 iam, de préférence entre 1 et 50 1.1.m.\n<CLM>\1\tProcédé selon la revendication 4, la taille moyenne en masse des microparticules étant comprise entre 2 et 25 1.1.m.\n<CLM>\1\tProcédé selon l'une quelconque des revendications 1 à 4, les microparticules comportant des microparticules de graphite.\n<CLM>\1\tProcédé selon l'une quelconque des revendications 1 à 6, le polymère Pl ayant une masse moléculaire moyenne en poids notée « Mw » comprise entre 100 000 et 1 000 000 g/mol, de préférence dans un domaine de 200 000 à 800 000 g/mol. 2015PAT00438FR 3044243 -14-\n<CLM>\1\tProcédé selon l'une quelconque des revendications 1 à 7, le polymère P1 comportant un homopolymère ou un copolymère de fluorure de vinylidène.\n<CLM>\1\tProcédé selon l'une quelconque des revendications 1 à 8, le polymère P1 présentant 5 une température de transition vitreuse inférieure à 50°C, de préférence inférieure à 0°C.\n<CLM>\1\tProcédé selon l'une quelconque des revendications 1 à 9, le polymère P1 présentant une température de fusion inférieure à 250°C, de préférence inférieure à 200°C. 10\n<CLM>\1\tProcédé selon l'une quelconque des revendications 1 à 10, la température de transition vitreuse de la résine P2, à l'état réticulé, étant comprise entre 30°C et 150°C.\n<CLM>\1\tProcédé selon la revendication 11, la température de transition vitreuse de la résine P2, à l'état réticulé, étant comprise entre 80°C et 150°C. 15\n<CLM>\1\tProcédé selon l'une quelconque des revendications 1 à 12, la résine comportant une résine vinylester, de préférence une résine vinylester époxy bisphénol.\n<CLM>\1\tProcédé selon l'une quelconque des revendications 1 à 13, le rapport pondéral P2/P1 20 dans le revêtement étant compris entre 0,2 et 5, de préférence entre 0,4 et 2,5.\n<CLM>\1\tProcédé selon l'une quelconque des revendications 1 à 14, le taux de polymère P1 dans le revêtement étant compris entre 1% et 15%, de préférence entre 2 et 10%. 25\n<CLM>\1\tProcédé selon l'une quelconque des revendications 1 à 15, le taux de résine P2 dans le revêtement étant compris entre 2% et 15%, de préférence entre 5 et 12%.\n<CLM>\1\tProcédé selon l'une quelconque des revendications 1 à 16, dans lequel le premier solvant et le deuxième solvant sont identiques. 30\n<CLM>\1\tProcédé selon l'une quelconque des revendications 1 à 17, dans lequel le premier solvant est la N-Méthyl-2-Pyrrolidone.\n<CLM>\1\tProcédé selon l'une quelconque des revendications 1 à 18, dans lequel le dépôt du 35 mélange sur le substrat est conduit par pulvérisation.\n<CLM>\1\tProcédé selon l'une quelconque des revendications 1 à 19, dans lequel la réticulation de la résine est conduite par traitement thermique. 40\n<CLM>\1\tProcédé selon la revendication 20, dans lequel le traitement thermique est conduit en présence d'un thermo-initiateur, de préférence du type peroxyde. 2015PAT00438FR 3044243 -15-\n<CLM>\1\tProcédé selon l'une quelconque des revendications 1 à 21, caractérisé en ce qu'il est mis en oeuvre pour le dépôt d'un revêtement sur une plaque bipolaire en acier, de préférence en acier inox, pour pile à combustible. 5\n<CLM>\1\tSubstrat dont au moins la surface est au moins en partie métallique et revêtue d'un revêtement adhésif au métal, hydrophobe et électriquement conducteur, susceptible d'être obtenu par un procédé selon l'une quelconque des revendications 1 à\n<CLM>\1\t24. Substrat selon la revendication 23, caractérisé en ce qu'il consiste en une plaque 10 bipolaire en acier, de préférence en acier inox, pour pile à combustible. 2015PAT00438FR